(57)【要約】【課題】金型成形ベルトにおいて、走行時の異音や騒音の発生を抑制できる耐久性に優れた伝動ベルトを提供する。【解決手段】短繊維４を含む伸張ゴム層５と、心線３と、伸張ゴム層上に積層された圧縮ゴム層６とを備えた伝動ベルト１において、伸張ゴム層５の表面を、熱可塑性樹脂で形成されたフィルム状のスキン層２で被覆する。このスキン層２により、伸張ゴム層５側のベルト表面における溝又は凹凸の発生を抑制するとともに、心線３が伸張ゴム層５に埋設でき、走行時の異音や騒音の発生を抑制又は防止できる。さらに、伸張ゴム層５と圧縮ゴム層６との間に接着ゴム層を設けなくても、両層の高い密着性を担保することでき、耐久性に優れた伝動ベルトとすることができる。【選択図】図１
2014095452.tif 000002
【特許請求の範囲】
【請求項１】
短繊維を含む伸張ゴム層と、心線と、伸張ゴム層上に積層された圧縮ゴム層とを備えた伝動ベルトであって、伸張ゴム層の表面が、熱可塑性樹脂で形成されたフィルム状のスキン層で被覆され、かつ心線がベルト長手方向に沿って伸張ゴム層に埋設されている伝動ベルト。
【請求項２】
熱可塑性樹脂が伸張ゴム層の加硫温度以下の融点又は軟化点を有する請求項１記載の伝動ベルト。
【請求項３】
熱可塑性樹脂が、オレフィン系樹脂及び熱可塑性エラストマーから選択された少なくとも１種である請求項１又は２記載の伝動ベルト。
【請求項４】
熱可塑性樹脂が架橋されていない請求項１〜３のいずれかに記載の伝動ベルト。
【請求項５】
スキン層が熱可塑性樹脂繊維で形成された布帛の溶融物である請求項１〜４のいずれかに記載の伝動ベルト。
【請求項６】
布帛が不織布である請求項５記載の伝動ベルト。
【請求項７】
スキン層の平均厚みが０．０１〜０．５ｍｍである請求項１〜６のいずれかに記載の伝動ベルト。
【請求項８】
スキン層が、ベルトの長さの５％以上の平均幅で、ベルトの幅方向に沿って伸張ゴム層の一端から他端にわたって伸張ゴム層の表面を被覆している請求項１〜７のいずれかに記載の伝動ベルト。
【請求項９】
伸張ゴム層側のベルト表面に、凹凸又は溝を有していない請求項１〜８のいずれかに記載の伝動ベルト。
【請求項１０】
心線の全体積の半分以上が伸張ゴム層に埋設されている請求項１〜９のいずれかに記載の伝動ベルト。
【請求項１１】
さらに、圧縮ゴム層の表面が補強布で被覆されている請求項１〜１０のいずれかに記載の伝動ベルト。
【請求項１２】
圧縮ゴム層がベルト長手方向に延びる複数のリブ部を有するＶリブドベルトである請求項１〜１１のいずれかに記載の伝動ベルト。
【請求項１３】
円筒状ドラムに、スキン層を形成するための熱可塑性樹脂シート、短繊維を含む伸張ゴム層を形成するための未加硫ゴムシート、心線、および圧縮ゴム層を形成するための未加硫ゴムシートを、順次巻き付けて未加硫のベルトスリーブを作製する巻付工程と、この巻付工程で得られた未加硫のベルトスリーブを金型に押し付けて加硫成形する加硫成形工程とを含む請求項１〜１２のいずれかに記載の伝動ベルトの製造方法。
【請求項１４】
巻付工程において、伸張ゴム層を形成するための未加硫ゴムシートに熱可塑性樹脂シートを積層した積層シートを、熱可塑性樹脂シート側の面を円筒状ドラム側として、円筒状ドラムに巻き付ける請求項１３記載の製造方法。
【請求項１５】
巻付工程において、圧縮ゴム層を形成するための未加硫ゴムシートを巻き付けた後、さらに補強布を巻き付けて未加硫のベルトスリーブを作製する請求項１３又は１４記載の製造方法。
【請求項１６】
加硫成形工程において、加硫成形とともに、熱可塑性樹脂シートを溶融させてフィルム状のスキン層を形成する請求項１３〜１５のいずれかに記載の伝動ベルトの製造方法。
【請求項１７】
熱可塑性樹脂シートが熱可塑性樹脂繊維で形成された布帛であり、加硫成形工程において、加硫成形とともに熱可塑性樹脂シートを溶融させつつ発生するガスを脱気する請求項１３〜１６のいずれかに記載の製造方法。
【発明の詳細な説明】
【技術分野】
【０００１】
本発明は、伝動ベルト及びその製造方法に関する。
【背景技術】
【０００２】
Ｖリブドベルトは、一般的には、ベルト長手方向に平行に延びて並列状態に配置され、複数のリブが形成された圧縮ゴム層と、この圧縮ゴム層上に積層され、コードからなる心線が埋設された心線支持層と、この心線支持層の背面側に縫合された帆布で構成された伸張ゴム層とを備えている。そして、このようなＶリブドベルトにおける伸張ゴム層としての帆布は、ベルトの耐縦亀裂性を保持するために設けられているものであり、例えば、経糸と緯糸とを織り込んだ平織布にゴム引き処理を施すことで形成されている。
【０００３】
しかし、上述したような一般的なＶリブドベルトを駆動プーリと従動プーリとに掛架し、背面をアイドラープーリに接触係合させると、周期的に異音が発生することが多い。この周期的な異音は、帆布の縫合領域にて発生し易いが、この縫合領域以外の領域でも発生する。そして、このような非縫合領域における異音は、縫合領域を平坦面となるように形成しても発生する。
【０００４】
このような非縫合領域での異音発生の原因の一つとして、帆布の背面状態の影響が想定される。すなわち、バイアス帆布や筒状帆布を成形中に、あるいは筒状帆布をベルト成形体に嵌入中に、帆布が機械的に変形して経糸と緯糸との交差角や経糸と緯糸とによって形成される開口部の大きさが変化し、開口部の大きい部分と小さい部分との差が広がってしまい、糸が局部的に収束する領域が発生する。このため、糸が局部的に収束した領域での帆布背面の凹凸等の形態が他の領域の形態と異なることによって異音が発生することが想定される。また、帆布を積層したＶリブドベルトは、充分な背面摩擦係数が確保できないため、所望とする伝達性能が得難いという問題もあった。
【０００５】
そこで、異音発生の抑制、並びに伝達性能向上の観点から、背面に帆布を積層しないＶリブドベルト、すなわち、伸張ゴム層をゴム組成物で構成したＶリブドベルトが提案されている。しかし、このようなＶリブドベルトは、ベルト背面においてゴムが直接露出している状態となるため、アイドラープーリに当接係合するときに、背面にて粘着磨耗が発生し易く、このことによって逆にスリップ音等の異音が発生し易くなってしまうという問題があった。
【０００６】
このため、このような問題を解消すべく、種々のベルトが開発されつつある。例えば、粘着磨耗や異音の発生を抑制するため、特開２００４−１６２８９９号公報（特許文献１）には、一方向に配向した短繊維が混入された短繊維入りゴムによりベルト背面が補強された摩擦伝動ベルトであって、上記短繊維入りゴムは、短繊維の配合方向がベルト幅方向に対して角度をなすようにベルト背面に一体に設けられている摩擦伝動ベルトが開示されている。しかし、この文献のように、単に、短繊維を含有するゴム組成物で背面ゴム層を形成するだけでは、その製造過程においてベルト背面にガスが残留して凹部が形成されることがあり、この凹部から亀裂が発生しやすい問題があった。また、ベルト背面の端部からベルト幅方向に亀裂が発生しやすい問題もあった。さらに、この文献では、背面ゴム層と、圧縮ゴム層との間に、心線を埋設するための接着ゴム層を設けることが必須である。
【０００７】
また、特許第４８００７９４号公報（特許文献２）では、腹面にベルト長手方向に延びる複数のリブを配設し、背面が伸張ゴム層で構成されたＶリブドベルトの製造方法において、内型に植毛層を介して伸張ゴム層を配置し、内周側に背面、外周側に腹面が位置するように未加硫ベルトスリーブを形成する工程、該未加硫ベルトスリーブを加硫することにより、表面に植毛層を有する加硫ベルトスリーブを形成する工程を備え、伸張ゴム層は短繊維を含有し、短繊維がベルト幅方向に配向するように配置されるＶリブドベルトの製造方法が開示されている。しかし、この文献のように、伸張ゴム層の背面に植毛層を設けたＶリブドベルトでは、ベルト走行中に植毛層が背面から飛散するため、その効果は短期的なものにとどまる。
【先行技術文献】
【特許文献】
【０００８】
【特許文献１】特開２００４−１６２８９９号公報（特許請求の範囲、図４）
【特許文献２】特許第４８００７９４号公報（特許請求の範囲、図）
【発明の概要】
【発明が解決しようとする課題】
【０００９】
従って、本発明の目的は、ベルト表面（ベルト背面側の表面）の溝（又は凹凸）の発生を防止できる伝動ベルト及びその製造方法を提供することにある。
【００１０】
本発明の他の目的は、金型で成形しても、ベルト表面を平坦（又は平滑）にでき、ベルト背面における亀裂発生を防止して、ベルト寿命を効率よく向上できる伝動ベルト及びその製造方法を提供することにある。
【００１１】
本発明のさらに他の目的は、伸張ゴム層と圧縮ゴム層との間に心線が介在しても、接着ゴム層を設けることなく、両層間の高い接着性を実現できる伝動ベルト及びその製造方法を提供することにある。
【課題を解決するための手段】
【００１２】
本発明者らは、前記課題を達成するため鋭意検討した結果、短繊維を含む伸張ゴム層と、心線と、圧縮ゴム層とを備えた特定の伝動ベルトにおいて、伸張ゴム層の少なくとも一部の表面を熱可塑性樹脂で形成されたフィルム状のスキン層で被覆することにより、金型で成形（特に圧縮ゴム層のリブ部を研磨により形成することなく金型で成形）しても、成形において発生するガスに起因するベルト表面の溝（凹凸）の発生を効率よく抑えることができたり、伸張ゴム層に心線を効率よく埋設させ、接着ゴム層を設けなくても伸張ゴム層と圧縮ゴム層との高い密着性を担保できることなどにより、優れた耐久性を実現できること、また、このような耐久性を向上させつつ、異音や騒音の発生を効率よく抑制できること（特に、伝達性能や耐摩耗性といったベルト特性を損なうことなく、異音（発音）を高いレベルで抑えることができること）を見出し、本発明を完成した。
【００１３】
すなわち、本発明の伝動ベルトは、短繊維を含む伸張ゴム層（ベルト背面部を構成する伸張ゴム層）と、心線と、伸張ゴム層上に積層された圧縮ゴム層（ベルト腹面部を構成する圧縮ゴム層）とを備えた伝動ベルトであって、伸張ゴム層の表面（伸張ゴム層のベルト背面側の表面）が、熱可塑性樹脂で形成されたフィルム状の（又は平滑な）スキン層で被覆され、かつ心線がベルト長手方向に沿って伸張ゴム層に埋設されている伝動ベルトである。
【００１４】
熱可塑性樹脂は、伸張ゴム層（および圧縮ゴム層）の加硫温度以下の融点又は軟化点を有していてもよい。また、熱可塑性樹脂は、例えば、オレフィン系樹脂及び熱可塑性エラストマーから選択された少なくとも１種であってもよい。なお、熱可塑性樹脂は、通常、架橋されていなくてもよい。
【００１５】
スキン層は、代表的には、スキン層が熱可塑性樹脂繊維で形成された布帛（例えば、不織布）の溶融物であってもよい。また、スキン層の平均厚みは、０．０１〜０．５ｍｍ程度であってもよい。
【００１６】
スキン層は、ベルトの幅方向に沿って伸張ゴム層の一端から他端にわたって伸張ゴム層の表面を被覆（例えば、伸張ゴム層の表面をベルトの幅方向に沿って一端から他端にわたって帯状に被覆、伸張ゴム層の表面全体を被覆など）していてもよい。このような場合、スキン層は、ベルトの長さの５％以上の平均幅で被覆していてもよい。
【００１７】
本発明では、前記スキン層を設けることにより、ベルト背面に凹凸や溝を形成することがなく、また、心線を主として伸張ゴム層に埋設させることができる。そのため、本発明の伝動ベルトは、伸張ゴム層側のベルト表面に、凹凸又は溝を有していないベルトであってもよい。また、本発明の伝動ベルトでは、心線の全体積の半分以上が伸張ゴム層に埋設されていてもよい（又は少なくとも心線の中心又は軸心が伸張ゴム層側に存在していてもよい）。
【００１８】
前記伝動ベルトでは、さらに、圧縮ゴム層の表面が補強層（例えば、補強布）で被覆されていてもよい。
【００１９】
本発明の伝動ベルトは、特に、Ｖリブドベルト（詳細には、圧縮ゴム層がベルト長手方向に延びる複数のリブ部を有するＶリブドベルト）であってもよい。
【００２０】
本発明には、上記伝動ベルトの製造方法、例えば、円筒状ドラムに、スキン層を形成するための熱可塑性樹脂シート、短繊維を含む伸張ゴム層を形成するための未加硫ゴムシート（伸張ゴム層用ゴムシート）、心線、および圧縮ゴム層を形成するための未加硫ゴムシート（圧縮ゴム層用ゴムシート）を、順次（この順に）巻き付けて未加硫のベルトスリーブを作製する巻付工程と、この巻付工程で得られた未加硫のベルトスリーブを金型に押し付けて加硫成形する加硫成形工程とを含む伝動ベルトの製造方法が含まれる。
【００２１】
この方法では、巻付工程において、伸張ゴム層を形成するための未加硫ゴムシートに熱可塑性樹脂シートを積層（例えば、未加硫ゴムシートの表面全体に積層、未加硫ゴムシートの幅方向に沿って帯状の熱可塑性樹脂シートを積層など）した積層シートを、熱可塑性樹脂シート側の面を円筒状ドラム側として、円筒状ドラムに巻き付けてもよい。
【００２２】
前記方法では、加硫成形工程において、加硫成形とともに、熱可塑性樹脂シートを溶融させてフィルム状のスキン層を形成してもよい。また、熱可塑性樹脂シートは、特に、熱可塑性樹脂繊維で形成された布帛（例えば、不織布）であってもよい。このような布帛を用いると、加硫成形においてガス抜きしつつ効率よくフィルム状のスキン層を形成できる。そのため、前記方法において、熱可塑性樹脂シートが熱可塑性樹脂繊維で形成された布帛であり、加硫成形工程において、加硫成形とともに熱可塑性樹脂シートを溶融させつつ発生するガスを脱気してもよい。
【００２３】
また、前記方法において、補強層を設けた伝動ベルトを得る場合には、例えば、巻付工程において、圧縮ゴム層を形成するための未加硫ゴムシートを巻き付けた後、さらに補強層（例えば、補強布）を巻き付けて未加硫のベルトスリーブを作製してもよい。
【発明の効果】
【００２４】
本発明では、短繊維を含む伸張ゴム層と、心線と、圧縮ゴム層とを備えた特定の伝動ベルトにおいて、伸張ゴム層の少なくとも一部の表面を熱可塑性樹脂で形成されたフィルム状のスキン層で被覆することにより、フィルム状のスキン層の原料となる布帛などがフィルム形成前（溶融前）において、ガス（又はエア）抜き材として作用するためか、成形過程で発生するガス（エア溜まり）によるベルト表面の溝（又は凹凸）の発生を効率よく防止できる。すなわち、本発明の伝動ベルトにおいて、スキン層は平滑なフィルム状で、ベルト本体に接着一体化しているため、成形過程において溶融しない不織布を用いて表面に凹凸が発生した場合に、不織布を除去し、ベルト表面を平坦にする処理を要しない。そのため、金型で成形しても、ベルト表面を平坦（又は平滑）にでき、ベルト背面における亀裂発生を防止して、ベルト寿命を効率よく向上できる。また、圧縮ゴムのリブ部の研磨などを要することがなく、高い生産性で、ベルト背面における摩擦係数の低い伝動ベルトを製造することができる。
【００２５】
さらに、本発明では、スキン層を形成することにより、伸張ゴム層を加圧又は押圧できるためか、意外にも、伸張ゴム層を圧縮ゴム層側に侵入させやすくなり、結果として心線を伸張ゴム層に接触させる程度ではなく、効率よく埋設（例えば、心線の体積の少なくとも半分を埋設）させることができる。そのため、伸張ゴム層と圧縮ゴム層との間に心線が介在しても、接着ゴム層を設けることなく、両層間の高い接着性を実現できる。そのため、本発明では、このような高い接着性や前記のようなベルト表面の溝の発生の防止又は抑制効果などにより、優れた耐久性の伝動ベルトを効率よく得ることができる。
【００２６】
さらにまた、本発明では、異音や騒音の発生を効率よく抑制できる。特に、このような伝動ベルトでは、伝達性能や耐摩耗性を損なうことがないため、伝達性能や耐磨耗性と、耐発音性と、耐久性とを高いレベルでバランス良く実現できる。
【図面の簡単な説明】
【００２７】
【図１】図１は、本発明の伝動ベルトの一例を示す概略断面図である。
【図２】図２は、実施例において、円筒状の成形ドラムに伝動ベルトの原料である各部材シートを巻き付けた状態を示す概略断面図である。
【図３】図３は、各部材シートを巻き付けた図２の成形ドラムを加硫型内にセットした状態を示す概略斜視図（ａ）及び概略断面図（ｂ）である。
【図４】図４は、図３の成形ドラムにおける可撓性ジャケットを膨張させた状態を示す概略斜視図（ａ）及び概略断面図（ｂ）である。
【図５】図５は、図１の部分拡大図である。
【図６】図６は、比較例２で得られた伝動ベルトの部分拡大図である。
【発明を実施するための形態】
【００２８】
［伝動ベルト］
本発明の伝動ベルトは、短繊維を含む伸張ゴム層（ベルト背面部を構成する伸張ゴム層）と、ベルト長手方向に沿って埋設された複数の心線と、伸張ゴム層上に積層された圧縮ゴム層（ベルト腹面部を構成する圧縮ゴム層）とを備えた伝動ベルトであって、伸張ゴム層の表面（伸張ゴム層のベルト背面側の表面）は、熱可塑性樹脂で形成されたフィルム状の（又は平滑な）スキン層で被覆されている。そして、このような伝動ベルトでは、通常、心線が伸張ゴム層に埋設されている。
【００２９】
すなわち、本発明の伝動ベルトでは、伸張ゴム層表面を熱可塑性樹脂で形成されたフィルム状の平滑なスキン層で被覆することで、スキン層を成形過程におけるガス抜き材として作用できるためか、伸張ゴム層表面の凹凸構造の発生が防止又は抑制されている。しかも、金型における成形圧力を効率よく伸張ゴム層に伝えることができるためか、心線を効率よく伸張ゴム層に埋設させることができ、接着ゴム層を要することなく（すなわち、伸張ゴム層が接着ゴム層の役割を果たし）、伸張ゴム層と圧縮ゴム層との間の高い密着性を実現できる。
【００３０】
図１は、本発明の伝動ベルト（Ｖリブドベルト）の一例を示す概略断面図であり、伝動ベルトをベルト幅方向に切断した概略断面図である。
【００３１】
この例では、Ｖリブドベルト１は、ベルト本体の内周面（ベルト腹面又はベルト腹面側）に、ベルトの長手方向に沿って複数列で延びるリブ部７を有しており、このリブ部７の長手方向に対して直交する方向における断面形状は、ベルト外周側（リブ部を有さず、プーリと係合しない側）から内周側に向かって幅が小さくなる（先端に向かって先細る）台形状である。
【００３２】
Ｖリブドベルト１は、積層構造を有しており、ベルト本体の外周側（又はベルト背面側）から内周側（ベルト腹面側）に向かって、短繊維４を含有するゴム組成物で形成された伸張ゴム層５、心線３、リブ部７を有する圧縮ゴム層（リブゴム層）６、補強布８が順次積層されており、伸張ゴム層５の表面（ベルト背面側の表面）全体が、熱可塑性樹脂で形成されたフィルム状のスキン層２で被覆されている。
【００３３】
詳細には、スキン層２は、熱可塑性樹脂が完全にもしく一部溶融した溶融物（又は融解物）により、ほぼ均一な厚みで平滑なフィルム状の層を形成している。そして、このフィルム状のスキン層９により、ベルト表面（又は伸張ゴム層５側の表面）には、溝（又は凹凸）が発生していない。なお、このような溝が発生していない理由としては、後述するように、スキン層９の存在により、金型における成形過程で発生したガスの効率よい脱気（ガス抜き又はエア抜き又はエア溜まりの解消）が行われることによる。
【００３４】
また、心線３は、各心線３が所定の間隔を保持しながら、ベルト長手方向に沿って、伸張ゴム層５に埋設されている。すなわち、心線３は、伸張ゴム層５に接触するレベルではなく、主に伸張ゴム層５に埋設［例えば、各心線３の全体積の半分を超えて（例えば、体積の６０％以上が）伸張ゴム層５に埋設］されている。換言すれば、各心線３の中心（又は軸心）を結ぶラインＬが、伸張ゴム層５内に存在している（又は伸張ゴム層５がラインＬを超えて圧縮ゴム層６側に向かって侵入している）。このように心線３を伸張ゴム層５に埋設できることで、別途接着ゴム層を設けなくても、伸張ゴム層５と圧縮ゴム層６との高い密着性（又は接着性）を実現している。なお、このように心線３を伸張ゴム層５に主に埋設できる理由としては、後述するように、スキン層９の存在により、金型における成形過程で発生したガス抜き（ガスの脱気）が効率よく行われつつ、成形圧力が伸張ゴム層５（又はその未加硫ゴムシート）に効率よく伝わる（又は伝播する）ことによる。
【００３５】
なお、伸張ゴム層５に含まれる短繊維４はランダム方向に配向しており、圧縮ゴム層６は短繊維を含んでいない。
【００３６】
（スキン層）
スキン層は、熱可塑性樹脂で形成され、かつ伸張ゴム層の表面を被覆（略均一な厚みで被覆）している。このようなスキン層により、ベルト背面の摩擦係数を低下させ、効率よく走行時の異音や騒音の発生を抑制できる。また、伸張ゴム層の表面又はベルト背面における溝の発生を抑えることができ、この溝に起因するベルトの亀裂やその伝播や、背面駆動時の異音を抑制できる。しかも、心線を効率よく伸張ゴム層に埋設でき、接着ゴム層を設けることなく、伸張ゴム層と圧縮ゴム層との高い密着性を実現できる。
【００３７】
熱可塑性樹脂は、成形工程（加硫工程）において溶融させてフィルム状のスキン層を形成するという観点から、伸張ゴム層（および圧縮ゴム層）の加硫温度以下の融点（又は軟化点）を有するのが好ましく、例えば、前記加硫温度よりも０〜１００℃、好ましくは３〜８０℃、さらに好ましくは５〜７０℃（特に１０〜６０℃）低い融点を有していてもよい。熱可塑性樹脂の融点が高すぎると、加硫工程で熱可塑性樹脂が融解せず、均一なスキン層の形成が困難となり、逆に低すぎると、スキン層の機械的特性が低下し、走行時の摩擦により破損し易くなる。圧縮ゴム層の加硫温度は１５０〜１８０℃程度である場合が多く、熱可塑性樹脂の融点は、例えば、１６５℃以下（例えば、８０〜１６５℃）、好ましくは１５０℃以下（例えば、９０〜１５０℃）、さらに好ましくは１３０℃以下（例えば、１００〜１３０℃）程度であってもよい。
【００３８】
なお、熱可塑性樹脂としては、伸張ゴム層（および圧縮ゴム層）の加硫工程で融解して均一化されるとともに、適度な摩擦係数を確保できる点から、実質的に架橋されていない樹脂が使用される。
【００３９】
熱可塑性樹脂としては、例えば、オレフィン系樹脂、アクリル系樹脂、ビニル系樹脂、スチレン系樹脂、ポリエステル系樹脂、ポリアミド系樹脂、ポリカーボネート系樹脂、ポリウレタン系樹脂、セルロース系樹脂、熱可塑性エラストマーなどが挙げられる。これらの熱可塑性樹脂は、単独で又は二種以上組み合わせて使用できる。
【００４０】
これらの熱可塑性樹脂のうち、凹凸の少ない平滑な表面を形成し易く、摩擦係数を低減でき、かつ汎用性も高い点から、オレフィン系樹脂、熱可塑性エラストマーが好ましい。
【００４１】
（１）オレフィン系樹脂
オレフィン系樹脂は、エチレン、プロピレン、１−ブテン、２−ブテン、１−ペンテン、１−ヘキセン、３−メチルペンテン、４−メチルペンテンなどのα−オレフィン（特に、エチレン、プロピレンなどのα−Ｃ２−６オレフィン）を主要な重合成分とする重合体であってもよい。
【００４２】
前記α−オレフィン以外の共重合性単量体としては、例えば、（メタ）アクリル系単量体［例えば、（メタ）アクリル酸メチルや（メタ）アクリル酸エチルなどの（メタ）アクリル酸Ｃ１−６アルキルエステルなど］、不飽和カルボン酸類（例えば、無水マレイン酸など）、ビニルエステル類（例えば、酢酸ビニル、プロピオン酸ビニルなど）、ジエン類（ブタジエン、イソプレンなど）などが挙げられる。これらの単量体は、単独で又は二種以上組み合わせて使用できる。
【００４３】
オレフィン系樹脂としては、例えば、ポリエチレン系樹脂［低、中又は高密度ポリエチレン、直鎖状低密度ポリエチレン、エチレン−プロピレン共重合体、エチレン−ブテン−１共重合体、エチレン−プロピレン−ブテン−１共重合体、エチレン−（４−メチルペンテン−１）共重合体など］、ポリプロピレン系樹脂（ポリプロピレン、プロピレン−エチレン共重合体、プロピレン−ブテン−１共重合体、プロピレン−エチレン−ブテン−１共重合体など）などが挙げられる。オレフィン系樹脂の融点は、共重合性単量体を特定の割合で共重合させることにより制御してもよく、例えば、ポリプロピレン系樹脂にエチレンを共重合して融点を低下させてもよい。これらのオレフィン系樹脂は、単独で又は二種以上組み合わせて使用できる。
【００４４】
これらのオレフィン系樹脂のうち、ポリエチレンなどのポリエチレン系樹脂、ポリプロピレンなどのポリプロピレン系樹脂が好ましく、加硫温度で容易に融解する点から、低密度ポリエチレンなどのポリエチレン系樹脂が特に好ましい。
【００４５】
（２）熱可塑性エラストマー
熱可塑性エラストマーとしては、例えば、オレフィン系エラストマー、スチレン系エラストマー、ポリエステル系エラストマー、ポリアミド系エラストマーなどが挙げられる。
【００４６】
オレフィン系エラストマーとしては、ポリエチレンやポリプロピレンなどのポリオレフィンで形成されたハードセグメントと、オレフィン系ゴム、ジエン系ゴム、アクリル系ゴム、ブチルゴム、ニトリルゴム、天然ゴムなどのゴム成分で形成されたソフトセグメントとを有するエラストマーなどが例示できる。
【００４７】
スチレン系エラストマーとしては、ポリスチレンなどのスチレン系重合体で形成されたハードセグメントと、ポリブタジエン、ポリイソプロピレンなどのジエン系ゴム又はその水添物などのゴム成分で形成されたソフトセグメントとを有するエラストマーなどが例示できる。
【００４８】
ポリエステル系エラストマーとしては、ポリブチレンテレフタレートやポリブチレンナフタレートなどのポリアルキレンアリレートで形成されたハードセグメントと、脂肪族ポリエーテルや脂肪族ポリエステルなどで形成されたソフトセグメントとを有するエラストマーなどが例示できる。
【００４９】
ポリアミド系エラストマーとしては、ポリアミド６、ポリアミド６６、ポリアミド１２などの脂肪族ポリアミドで形成されたハードセグメントと、脂肪族ポリエーテル、脂肪族ポリエステル、脂肪族炭酸エステルなどで形成されたソフトセグメントとを有するエラストマーなどが例示できる。
【００５０】
これらの熱可塑性エラストマーは、単独で又は二種以上組み合わせて使用できる。これらの熱可塑性エラストマーのうち、加硫温度で容易に融解する点から、ポリエチレンなどのポリオレフィンで形成されたハードセグメントと、エチレン−プロピレン−非共役ジエン共重合体ゴム（ＥＰＤＭ）などのオレフィン系ゴムで形成されたソフトセグメントとを有するオレフィン系エラストマーが好ましい。
【００５１】
本発明では、スキン層は、熱可塑性樹脂繊維で形成された布帛の溶融物であるのが好ましい。このような布帛を用いると、成形時におけるエア溜まりによる凹凸の発生を効率よく抑制しつつ、溶融後は伸張ゴム層に対する成形圧力を効率よく伝播でき、さらに、最終的には、繊維構造が部分的又は完全に消失し、表面に凹凸のない平滑なフィルム状のスキン層を形成できる。
【００５２】
布帛は、繊維構造を有していれば、特に限定されず、例えば、不織布、織布、編布などであってもよい。これらのうち、通気性が高く、エア溜まりの抑制効果が高い点から、不織布が好ましい。
【００５３】
不織布の製造方法は、例えば、スパンボンド法、ケミカルボンド法、サーマルボンド法、ニードルパンチ法などが挙げられる。これらの製造方法のうち、スパンボンド法、サーマルボンド法などが好ましい。なお、スパンボンド法で得られたスパンボンド不織布は、構成繊維がフィラメントであるため、熱圧着して得られる不織布が引張強度、引裂強度が大きく、ベルト成形時の巻き付け工程において、寸法安定性が高く、作業性を向上できる。
【００５４】
布帛（特に不織布）の目付は、１０〜１００ｇ／ｍ２（例えば、１２〜９０ｇ／ｍ２）程度の範囲から選択でき、例えば、１５〜８０ｇ／ｍ２、好ましくは１８〜７５ｇ／ｍ２、さらに好ましくは２０〜７０ｇ／ｍ２程度である。目付が小さすぎると、不織布の引張強度、引裂強度が小さくなり、また融解してもフィルムの厚みが不均一になり易い。一方、目付が大きすぎると、繊維量が多くなり、熱伝導率が低下して繊維の融解によるフィルム化が困難になる上に、通気性が低下し、エア溜まりが発生し易い。
【００５５】
布帛（特に不織布）の平均厚みは、例えば、０．１〜１ｍｍ、好ましくは０．２〜０．６ｍｍ、さらに好ましくは０．３〜０．５ｍｍ程度である。
【００５６】
なお、布帛は、薄肉の布帛（不織布）を複数回（複数層）積層して、スキン層の厚みが所定の範囲になるように調整してもよい。複数回積層する場合、積層回数は、例えば、２〜１０回、好ましくは２〜６回、さらに好ましくは２〜４回程度であってもよい。
【００５７】
布帛を構成する繊維の形状は、特に限定されず、横断面形状（繊維の長さ方向に垂直な断面形状）は、例えば、略円形状、楕円状、扁平状、多角形状などが挙げられる。これらの形状のうち、均一な厚みを有するフィルムを形成し易い点から、略円形状が好ましい。
【００５８】
繊維は、単独の熱可塑性樹脂で形成された繊維に限定されず、複数種の熱可塑性樹脂を組み合わせた複合繊維であってもよい。複合繊維は、横断面構造の相違によって、例えば、芯鞘型、海島型、ブレンド型、並列型（多層貼合型）、放射型などに分類される。これらのうち、鞘部が低融点の熱可塑性樹脂で形成された芯鞘型複合繊維などであってもよいが、不織布が十分に融解して均一な厚みを有するスキン層を形成し易い点から、低融点の熱可塑性樹脂単独で形成された単相の繊維、又は低融点の熱可塑性樹脂同士の組み合わせで形成された複合繊維が特に好ましい。
【００５９】
繊維の平均繊度は、例えば、５〜６０ｄｔｅｘ、好ましくは５〜４０ｄｔｅｘ、さらに好ましくは１５〜３０ｄｔｅｘ程度である。繊度が小さすぎると、不織布の強度が低下し、取り扱い性が低下し、大きすぎると、均一なフィルムの形成が困難となる。
【００６０】
スキン層は、少なくともフィルム状部（平滑部又は非繊維部）を有している。スキン層全体に対するフィルム状部の面積割合は、例えば、５０％以上、好ましくは６０％以上、さらに好ましくは７０％以上（特に９０％以上）であり、略全面がフィルム状（略１００％）である層が特に好ましい。すなわち、スキン層は、繊維構造を有する布帛を融解して得られた層であっても、熱可塑性樹脂の融解により繊維形状が消失し、実質的に繊維構造を有していない層が特に好ましい。フィルム状部の割合が少ないと、ベルト表面の均一性が低下し、走行時に異音や騒音が発生し易くなる。
【００６１】
なお、本発明では、スキン層全体に対するフィルム状部の面積割合は、フィルム表面を肉眼で観察し、フィルム状部（繊維状又は粒状表面を有さない平滑部）と、非フィルム状部（繊維状又は粒状表面を有する非平滑部）の面積比率を算出して求めることができ、フィルム内部に残存する繊維構造や粒状構造は考慮しない割合とする。
【００６２】
スキン層は、伸張ゴム層の少なくとも一部の表面を被覆すればよく、例えば、帯状、スポット状などの形態で伸張ゴム層の表面を被覆してもよい。スキン層は、代表的には、ベルト（又は伸張ゴム層）の幅方向に沿って、伸張ゴム層（又はベルト）の一端から他端にわたって被覆（すなわち、連続的に被覆）してもよい。
【００６３】
このような幅方向に沿って被覆する場合、スキン層の平均幅は、例えば、ベルト（又は伸張ゴム層）の長さ（長手方向の長さ）の３％以上（例えば、４〜１００％）、好ましくは５％以上（例えば、５〜１００％）、さらに好ましくは１０％以上（例えば、１０〜１００％）程度であってもよい。なお、伸張ゴム層の表面全体（又はベルト背面の全周）を被覆する場合には、このスキン層の幅は１００％である。
【００６４】
伸張ゴム層の表面の一部をベルト幅方向に沿って被覆（すなわち、帯状のスキン層で被覆）する場合、スキン層（帯状のスキン層）の平均幅は、例えば、３〜８０％（例えば、４〜６０％）、好ましくは５〜５０％（例えば、７〜４０％）、さらに好ましくは８〜３０％（例えば、１０〜２０％）程度であってもよい。なお、伸張ゴム層の表面を複数の帯状のスキン層で被覆してもよい。
【００６５】
また、伸張ゴム層の表面（一方の面）を被覆するスキン層の割合（面積割合）もまた、上記平均幅と同様の範囲（例えば、５％以上など）から選択できる。
【００６６】
前記のように、本発明の伝動ベルトでは、このようなフィルム状のスキン層で伸張ゴム層を被覆しているため、ベルト表面（伸張ゴム層側のベルト表面、ベルト背面側の表面、スキン層の表面、又は伸張ゴム層の表面）は、凹凸（又は溝）を有しておらず、平滑である。なお、このような凹凸は、前記のように、成形過程における効率よいガス抜きに起因しているためか、スキン層が伸張ゴム層の表面の一部を被覆する場合においても発生しない。
【００６７】
スキン層の平均厚みは、例えば、０．０１〜０．５ｍｍ、好ましくは０．０２〜０．３ｍｍ（例えば、０．０３〜０．２ｍｍ）、さらに好ましくは０．０４〜０．１５ｍｍ、特に０．０５〜０．１２ｍｍ程度である。スキン層の耐久性、可撓性（剥離や割れ防止）、成形時における伸張ゴム層に対する適度な圧力の伝播などの観点から、このような範囲とすることが好ましい。
【００６８】
（伸張ゴム層）
伸張ゴム層を形成するゴム組成物（伸張ゴム層用ゴム組成物）は、特に制限されないが、通常、ゴム成分と加硫剤又は架橋剤とを含むゴム組成物が使用される。本発明は、特に、硫黄や有機過酸化物を含むゴム組成物（特に有機過酸化物加硫型ゴム組成物）で未加硫ゴム層を形成し、未加硫ゴム層を加硫又は架橋するのに有用である。
【００６９】
ゴム成分としては、加硫又は架橋可能なゴム、例えば、ジエン系ゴム（天然ゴム、イソプレンゴム、ブタジエンゴム、クロロプレンゴム、スチレンブタジエンゴム（ＳＢＲ）、アクリロニトリルブタジエンゴム（ニトリルゴム）、水素化ニトリルゴム、水素化ニトリルゴムと不飽和カルボン酸金属塩との混合ポリマーなど）、エチレン−α−オレフィンエラストマー、クロロスルフォン化ポリエチレンゴム、アルキル化クロロスルフォン化ポリエチレンゴム、エピクロルヒドリンゴム、アクリル系ゴム、シリコーンゴム、ウレタンゴム、フッ素ゴムなどが例示できる。これらのゴム成分は単独で又は二種以上組み合わせて使用できる。
【００７０】
これらのうち、有害なハロゲンを含まず、耐オゾン性、耐熱性、耐寒性を有し、経済性にも優れる点から、エチレン−α−オレフィンエラストマー（エチレン−α−オレフィン系ゴム）が好ましい。さらに、エチレン−α−オレフィンエラストマーは、他のゴムに比べて水濡れ性が低いため、動力伝動性や静音性を著しく向上できる。
【００７１】
エチレン−α−オレフィンエラストマー（エチレン−α−オレフィン系ゴム）としては、例えば、エチレン−α−オレフィンゴム、エチレン−α−オレフィン−ジエンゴムなどが挙げられる。
【００７２】
α−オレフィンとしては、例えば、プロピレン、ブテン、ペンテン、メチルペンテン、ヘキセン、オクテンなどの鎖状α−Ｃ３−１２オレフィンなどが挙げられる。α−オレフィンは、単独又は２種以上組み合わせて使用できる。これらのα−オレフィンのうち、プロピレンなどのα−Ｃ３−４オレフィン（特にプロピレン）が好ましい。
【００７３】
ジエンモノマーとしては、通常、非共役ジエン系単量体、例えば、ジシクロペンタジエン、メチレンノルボルネン、エチリデンノルボルネン、１，４−ヘキサジエン、シクロオクタジエンなどが例示できる。これらのジエンモノマーは単独で又は二種以上組み合わせて使用できる。
【００７４】
代表的なエチレン−α−オレフィンエラストマーとしては、例えば、エチレン−α−オレフィンゴム（エチレン−プロピレンゴム（ＥＰＲ））、エチレン−α−オレフィン−ジエンゴム（エチレン−プロピレン−ジエン共重合体（ＥＰＤＭなど））などが例示できる。好ましいエチレン−α−オレフィンエラストマーはＥＰＤＭである。
【００７５】
エチレン−α−オレフィンゴムにおいて、エチレンとα−オレフィンとの割合（質量比）は、前者／後者＝４０／６０〜９０／１０、好ましくは４５／５５〜８５／１５（例えば、５０／５０〜８２／１８）、さらに好ましくは５５／４５〜８０／２０（例えば、５５／４５〜７５／２５）程度であってもよい。また、ジエンの割合は、４〜１５質量％程度の範囲から選択でき、例えば、４．２〜１３質量％（例えば、４．３〜１２質量％）、好ましくは４．４〜１１．５質量％（例えば、４．５〜１１質量％）程度であってもよい。なお、ジエン成分を含むエチレン−α−オレフィンゴムのヨウ素価は、例えば、３〜４０（好ましくは５〜３０、さらに好ましくは１０〜２０）程度であってもよい。ヨウ素価が小さすぎると、ゴム組成物の加硫が不十分になって磨耗や粘着が発生し易く、またヨウ素価が大きすぎると、ゴム組成物のスコーチが短くなって扱い難くなると共に耐熱性が低下する傾向がある。
【００７６】
有機過酸化物としては、通常、ゴム、樹脂の架橋に使用されている有機過酸化物、例えば、ジアシルパーオキサイド、パーオキシエステル、ジアルキルパーオキサイド（例えば、ジクミルパーオキサイド、ｔ−ブチルクミルパーオキサイド、１，１−ジ−ブチルパーオキシ−３，３，５−トリメチルシクロヘキサン２，５−ジメチル−２，５−ジ（ｔ−ブチルパーオキシ）−ヘキサン、１，３−ビス（ｔ−ブチルパーオキシ−イソプロピル）ベンゼン、ジ−ｔ−ブチルパーオキサイドなど）などが挙げられる。これらの有機過酸化物は、単独で又は二種以上組み合わせて使用できる。さらに、有機過酸化物は、熱分解による１分間の半減期が１５０〜２５０℃（例えば、１７５〜２２５℃）程度の過酸化物が好ましい。
【００７７】
加硫剤又は架橋剤（特に有機過酸化物）の割合は、ゴム成分（エチレン−α−オレフィンエラストマーなど）１００質量部に対して、固形分換算で、１〜１０質量部、好ましくは１．２〜８質量部、さらに好ましくは１．５〜６質量部（例えば、２〜５質量部）程度である。
【００７８】
ゴム組成物は、さらに加硫促進剤を含んでいてもよい。加硫促進剤としては、例えば、チウラム系促進剤、チアゾ−ル系促進剤、スルフェンアミド系促進剤、ビスマレイミド系促進剤、ウレア系促進剤などが挙げられる。これらの加硫促進剤は、単独で又は二種以上組み合わせて使用できる。加硫促進剤の割合は、固形分換算で、ゴム成分１００質量部に対して、例えば、０．５〜１５質量部、好ましくは１〜１０質量部、さらに好ましくは２〜５質量部程度である。
【００７９】
ゴム組成物は、架橋度を高め、粘着摩耗などを防止するために、さらに共架橋剤（架橋助剤、又は共加硫剤）を含んでいてもよい。共架橋剤としては、慣用の架橋助剤、例えば、多官能（イソ）シアヌレート［例えば、トリアリルイソシアヌレート（ＴＡＩＣ）、トリアリルシアヌレート（ＴＡＣ）など］、ポリジエン（例えば、１，２−ポリブタジエンなど）、不飽和カルボン酸の金属塩［例えば、（メタ）アクリル酸亜鉛、（メタ）アクリル酸マグネシウムなど］、オキシム類（例えば、キノンジオキシムなど）、グアニジン類（例えば、ジフェニルグアニジンなど）、多官能（メタ）アクリレート［例えば、エチレングリコールジ（メタ）アクリレート、ブタンジオールジ（メタ）アクリレート、トリメチロールプロパントリ（メタ）アクリレートなど］、ビスマレイミド類（Ｎ，Ｎ’−ｍ−フェニレンビスマレイミドなど）などが挙げられる。これらの架橋助剤は、単独で又は二種以上組み合わせて使用できる。架橋助剤の割合（複数種を組み合わせる場合は合計量）は、固形分換算で、ゴム成分１００質量部に対して、例えば、０．０１〜１０質量部、好ましくは０．０５〜８質量部、さらに好ましくは０．１〜５質量部程度である。
【００８０】
ゴム組成物は、必要に応じて、慣用の添加剤、例えば、加硫助剤、加硫促進剤、加硫遅延剤、増強剤（カーボンブラック、含水シリカなどの酸化ケイ素など）、充填剤（クレー、炭酸カルシウム、タルク、マイカなど）、金属酸化物（例えば、酸化亜鉛、酸化マグネシウム、酸化カルシウム、酸化バリウム、酸化鉄、酸化銅、酸化チタン、酸化アルミニウムなど）、軟化剤（パラフィンオイル、ナフテン系オイル、プロセスオイルなどのオイル類など）、加工剤又は加工助剤（ステアリン酸、ステアリン酸金属塩、ワックス、パラフィン、脂肪酸アマイドなど）、老化防止剤（酸化防止剤、熱老化防止剤、屈曲き裂防止材、オゾン劣化防止剤など）、着色剤、粘着付与剤、可塑剤、カップリング剤（シランカップリング剤など）、安定剤（紫外線吸収剤、酸化防止剤、オゾン劣化防止剤、熱安定剤など）、潤滑剤、難燃剤、帯電防止剤などを含んでいてもよい。なお、金属酸化物は架橋剤として作用してもよい。これらの添加剤は、単独で又は二種以上組み合わせて使用できる。
【００８１】
これらの添加剤の割合は、種類に応じて慣用の範囲から選択でき、例えば、ゴム成分１００質量部に対して増強剤（カーボンブラック、シリカなど）の割合は１０〜２００質量部（特に２０〜１５０質量部）程度であってもよく、金属酸化物（酸化亜鉛など）の割合は１〜１５質量部（特に２〜１０質量部）程度であってもよく、軟化剤（パラフィンオイルなどのオイル類）の割合は１〜３０質量部（特に５〜２５質量部）程度であってもよく、加工剤（ステアリン酸など）の割合は０．１〜５質量部（特に０．５〜３質量部）程度であってもよい。
【００８２】
特に、伸張ゴム層は、背面駆動時に背面ゴムの粘着により発生する異音を抑制するために、通常、さらに短繊維を含有していてもよい。短繊維を構成する繊維としては、例えば、天然繊維（綿、麻など）、再生繊維（レーヨン、アセテートなど）、合成繊維（ポリエチレンやポリプロピレンなどのポリオレフィン繊維、ポリスチレンなどのスチレン系繊維、ポリフルオロエチレンなどのフッ素系繊維、アクリル系繊維、ポリビニルアルコールなどのビニルアルコール系繊維、ポリアミド繊維、ポリエステル繊維、全芳香族ポリエステル繊維、アラミド繊維など）などが挙げられる。前記繊維のうち、高モジュラスの点から、エチレンテレフタレート、エチレン−２，６−ナフタレートなどのＣ２−４アルキレンアリレートを主たる構成単位とするポリエステル繊維（ポリアルキレンアリレート系繊維）、アラミド繊維などの合成繊維などが挙げられる。これらの短繊維は、単独で又は二種以上組み合わせて使用できる。
【００８３】
これらの繊維のうち、綿やレーヨンなどのセルロース系繊維、ポリエステル系繊維［例えば、ポリエチレンテレフタレート系繊維（ＰＥＴ繊維）、ポリエチレンナフタレート系繊維（ＰＥＮ繊維）、ポリトリメチレンテレフタレート繊維（ＰＴＴ繊維）］など（ＰＥＴ繊維など）、ポリアミド繊維（ポリアミド６、ポリアミド６６などの脂肪族ポリアミド繊維、アラミド繊維など）などが汎用される。
【００８４】
短繊維は、ゴム組成物中での分散性や接着性を向上させるため、慣用の接着処理（又は表面処理）、例えば、レゾルシン−ホルマリン−ラテックス（ＲＦＬ）液などで処理してもよい。
【００８５】
短繊維の平均繊維長は、例えば、０．０１〜１０ｍｍ、好ましくは０．０５〜５ｍｍ、さらに好ましくは０．１〜３ｍｍ（例えば、０．２〜１ｍｍ）程度であってもよい。短繊維の平均繊維径は、例えば、５〜５０μｍ、好ましくは７〜４０μｍ、さらに好ましくは１０〜３０μｍ程度である。このような繊維長とすることにより、効率よく心線間に短繊維を侵入でき、また、伸張ゴム層を効率よく補強し、粘着摩耗の発生を効率よく抑えることができる。
【００８６】
短繊維の割合は、ゴム成分１００質量部に対して、例えば、１〜５０質量部、好ましくは５〜４０質量部、さらに好ましくは１０〜３５質量部程度である。
【００８７】
伸張ゴム層中での短繊維の配向方向は、特に限定されず、ランダムな方向に配向してもよく、ベルト方向などの所定の方向に配向してもよい。これらのうち、多方向からの裂きや亀裂の発生を抑制できる点から、ランダムな方向に配向するのが好ましい。さらに、短繊維をランダムな方向に配向させ、かつ短繊維として屈曲部を有する短繊維（例えば、ミルドファイバー）を用いると、より多方向から作用する力に対して耐性を発現できる。
【００８８】
伸長ゴム層の厚み（平均厚み、圧縮ゴム層との接触部までの厚み）は、例えば、０．２〜６ｍｍ、好ましくは０．３〜５ｍｍ、さらに好ましくは０．５〜３ｍｍ程度であってもよい。
【００８９】
（心線）
心線は、ベルト本体中において、ベルト長手方向に延びて埋設されている。心線は、通常、複数本の心線が、ベルトの長手方向に平行に所定のピッチで並列的に埋設されており、隣接する心線の間隔（スピニングピッチ）は、例えば、０．５〜３ｍｍ、好ましくは０．８〜１．５ｍｍ、さらに好ましくは１〜１．３ｍｍ程度である。
【００９０】
心線としては、通常、マルチフィラメント糸を使用した撚りコード（例えば、諸撚り、片撚り、ラング撚りなど）を使用できる。心線の平均線径（撚りコードの繊維径）は、例えば、０．５〜３ｍｍ、好ましくは０．６〜２ｍｍ、さらに好ましくは０．７〜１．５ｍｍ程度である。
【００９１】
心線を構成する繊維としては、例えば、天然繊維（綿、麻など）、再生繊維（レーヨン、アセテートなど）、合成繊維（ポリエチレンやポリプロピレンなどのポリオレフィン繊維、ポリスチレンなどのスチレン系繊維、ポリフルオロエチレンなどのフッ素系繊維、アクリル系繊維、ポリビニルアルコールなどのビニルアルコール系繊維、ポリアミド繊維、ポリエステル繊維、全芳香族ポリエステル繊維、アラミド繊維など）などが挙げられる。前記繊維のうち、高モジュラスの点から、エチレンテレフタレート、エチレン−２，６−ナフタレートなどのＣ２−４アルキレンアリレートを主たる構成単位とするポリエステル繊維（ポリアルキレンアリレート系繊維）、アラミド繊維などの合成繊維などが汎用され、ポリエステル繊維［ポリエチレンテレフタレート系繊維（ＰＥＴ繊維）、ポリエチレンナフタレート系繊維（ＰＥＮ繊維）、ポリトリメチレンテレフタレート繊維（ＰＴＴ繊維）］、アラミド繊維が好ましい。ポリエステル繊維は、熱による収縮があるため、ベルトの張力維持性に優れている。一方、アラミド繊維は、ポリエステル繊維よりも引張強度が高いため、高張力、高負荷の要求に対して、ポリエステル繊維では実現できない部分を補うことができる。
【００９２】
繊維はマルチフィラメント糸であってもよい。マルチフィラメント糸の繊度は、例えば、２０００〜１００００デニール（特に４０００〜８０００デニール）程度であってもよい。
【００９３】
ゴムとの接着性を改善するため、心線には接着処理を施してもよい。接着処理では、一般的に、繊維をレゾルシン−ホルマリン−ラテックス液（ＲＦＬ液）に浸漬後、加熱乾燥して表面に均一に接着層を形成することが行うことができる。なお、この接着処理に限らず、心線の繊維を、慣用の接着性成分、例えば、エポキシ化合物（エポキシ樹脂など）、イソシアネート化合物などの反応性化合物（接着性化合物）で前処理した後、ＲＦＬ液で処理してもよい。ＲＦＬ液は、レゾルシンとホルマリンとの初期縮合物（プレポリマー）をラテックスに混合した組成物である。ラテックスとしては、例えば、クロロプレン、スチレン−ブタジエン−ビニルピリジン三元共重合体、水素化ニトリルゴム（Ｈ−ＮＢＲ）、ＮＢＲなどが例示できる。
【００９４】
本発明の伝動ベルトでは、心線は伸張ゴム層に埋設されている。すなわち、心線は、特許文献１の図４のように接着ゴム層に埋設されている態様、特許文献２の図４のように伸張ゴム層に接触する態様ではなく、伸張ゴム層に埋設されている。
【００９５】
心線は、その少なくとも一部において伸張ゴム層に埋設していればよい（すなわち、残部が圧縮ゴム層に埋設してもよい）が、本発明では、通常、主として伸張ゴム層に埋設されていてもよい。このように心線が伸張ゴム層に埋設されていることで、接着ゴム層を要することなく、伸張ゴム層と圧縮ゴム層との間で高い密着性又は接着性を担保することができる。心線が伸張ゴム層に埋設する程度は、例えば、心線（各心線）の全体積（又は心線の全周又は心線の断面又は心線径を１００％としたときの伸張ゴム層に対する心線の侵入又は埋設の程度）の平均３０％以上（例えば、３５〜１００％）の範囲から選択でき、例えば、４０％以上（例えば、４５〜９９％）、好ましくは５０％以上（例えば、５５〜９８％）、さらに好ましくは６０％以上（例えば、６０〜９５％）であってもよく、通常５０％を超えて（例えば、５５％以上、好ましくは６０％以上）埋設されていてもよい。なお、心線のすべて（全体積）が伸張ゴム層に埋設されていてもよい。
【００９６】
（圧縮ゴム層）
圧縮ゴム層を形成するゴム組成物（圧縮ゴム層用ゴム組成物）は、特に制限されないが、通常、ゴム成分と加硫剤又は架橋剤とを含むゴム組成物が使用される。このようなゴム組成物において、ゴム成分としては、伸張ゴム層の項で例示のゴム成分と同様のゴム成分が使用できる。通常、ゴム成分は、伸張ゴム層を構成するゴム成分と同系統又は同種のゴム成分（例えば、エチレン−α−オレフィンエラストマーなど）を使用する場合が多い。なお、エチレン−α−オレフィンエラストマーの種類やエチレンとα−オレフィンとの割合など、好ましい態様も前記と同様である。
【００９７】
また、加硫剤又は架橋剤、共架橋剤又は架橋助剤、加硫促進剤などの種類やその割合も、それぞれ、前記伸張ゴム層のゴム組成物と同様の範囲から選択できる。
【００９８】
さらに、圧縮ゴム層（又はゴム組成物）は、伸張ゴム層の項で例示の種々の添加剤を含んでいてもよく、その割合も前記の範囲から選択できる。ただし、本発明では、圧縮ゴム層のゴム組成物（特にリブ部を形成するゴム組成物）は、短繊維などの繊維を実質的に含まないのが好ましい。一般的には、圧縮ゴム層のリブ部には短繊維を含有させることが多いが、本発明では、短繊維の配合が不要であり、圧縮ゴム層（又はそのリブ部）が短繊維を含まないため、成形時におけるゴム組成物の流れを良好に維持でき、また、ベルト寿命を向上できる。
【００９９】
圧縮ゴム層の厚みは、例えば、１〜２５ｍｍ、好ましくは１．５〜１６ｍｍ、さらに好ましくは２〜１２ｍｍ程度であってもよい。
【０１００】
（補強層）
圧縮ゴム層の表面（圧縮ゴム層のベルト腹面側の表面、プーリと接触する面）は、必ずしも必要ではないが、補強層で被覆してもよい。補強層は、圧縮ゴム層又はリブ表面を補強し、圧縮ゴム層とプーリとの摩擦係数を低減することで、走行時の異音や騒音の発生を防止又は抑制するなどの観点から、好適に設けることができる。また、補強層を設けることで、成形時における圧縮ゴム層（又はリブ部）表面と金型面との間に存在するガスを除去して、より正確にリブ表面を形成することができる。
【０１０１】
補強層としては、図１のような補強布の他、前記スキン層（熱可塑性樹脂で形成されたフィルム状のスキン層）を補強層とすることもできる。代表的には、補強層は補強布であってもよい。補強布としては、例えば、織布、広角度帆布、編布、不織布などの布材などが挙げられる。これらのうち、平織、綾織、朱子織などの形態で製織した織布や、経糸と緯糸との交差角が９０〜１２０°程度の広角度帆布や編布などが好ましい。
【０１０２】
補強布を構成する繊維としては、前記短繊維と同様の繊維を利用できる。補強布は、前記レゾルシン−ホルマリン−ラテックス液（ＲＦＬ液）で処理（浸漬処理など）した後、ゴム組成物を擦り込むフリクション・コーティング又は積層してゴム付帆布を形成してもよい。
【０１０３】
なお、補強層は、前記スキン層の項で記載したのと同様に、圧縮ゴム層の表面の一部を被覆してもよいが、通常、圧縮ゴム層の表面の全部を被覆してもよい。
【０１０４】
補強層の厚みは、例えば、０．１〜１ｍｍ、好ましくは０．２〜０．６ｍｍ、さらに好ましくは０．３〜０．５ｍｍ程度であってもよい。
【０１０５】
［伝動ベルトの製造方法］
本発明の伝動ベルトは、特に限定されないが、通常、金型を用いる方法、例えば、円筒状ドラム（又は金型又は内型）に、スキン層を形成するための熱可塑性樹脂シート（例えば、熱可塑性樹脂繊維で形成された布帛）、前記伸張ゴム層用ゴム組成物で構成された未加硫ゴムシート（短繊維を含む伸張ゴム層を形成するための未加硫ゴムシート、伸張ゴム層用ゴムシート）、心線、および圧縮ゴム層用ゴム組成物で構成された未加硫ゴムシート（圧縮ゴム層を形成するための未加硫ゴムシート、圧縮ゴム層用ゴムシート）を、順次（この順に）巻き付けて、未加硫（未架橋）のベルトスリーブ（ベルト用積層シート）を作製する巻付工程と、この巻付工程で得られた未加硫のベルトスリーブを金型（又は外型又は加硫型）に押し付けて（金型で押圧して）加硫（又は架橋）成形する加硫成形工程とを含む方法により、製造できる。
【０１０６】
本発明では、このように研磨を要することのない金型（および加硫型）を用いる方法であっても、前記のような伝動ベルトを得ることができる。
【０１０７】
金型に押しつけて加硫成形する方法（又は手段）としては、特に限定されないが、例えば、円筒状ドラムとして、周囲に可撓性ジャケット（ブラダー）を備えた円筒状の成形ドラムを用い、この可撓性ジャケット上に、上記の順に、各種シートおよび心線を巻き付ける巻付工程を行い、可撓性ジャケットを膨張させて、未加硫のベルトスリーブを金型（外型）に押しつけながら、加温下で加硫成形してもよい。なお、リブ部を有する圧縮ゴム層を形成する場合には、金型（外型）としてリブ部に対応した金型（又は外型、具体的には、リブ部に対応した溝状刻印を有する金型又は外型）に押しつけることで、リブ部（複数のリブ部）が形成される。
【０１０８】
巻付工程において、熱可塑性樹脂シートは、平滑なフィルム状の熱可塑性樹脂シートであってもよいが、前記のように、熱可塑性樹脂繊維で形成された布帛（不織布など）を好適に用いてもよい。このような布帛の巻き付けは、前記のように、複数回行ってもよい。
【０１０９】
また、熱可塑性樹脂シートは、円筒状ドラムと伸張ゴム層用ゴムシートとの間に介在させて（又は配置して）巻き付ける又は配置することができれば、巻き付け又は配置方法は特に限定されず、円形ドラムに直接的に巻き付けてもよいが、特に、伸張ゴム層用ゴムシートに熱可塑性樹脂シートを積層（例えば、ゴムシートの幅方向に沿って帯状に積層又は全面に積層）した積層シート（複合シート）を、熱可塑性樹脂シート側の面を円筒状ドラム側として、円筒状ドラムに巻き付けてもよい。なお、熱可塑性樹脂シートは、必ずしも成形ドラムの周方向全体に対して巻き付ける（又は配置する）必要はなく、前記のように、代表的には、伸張ゴム層用ゴムシートの幅方向（又はドラムの周方向に直交する方向）に沿って一端から他端にわたって接触するように配置する（又は積層する）場合が多い。このような幅方向に沿って配置又は積層する場合、熱可塑性樹脂シートの平均幅や伸張ゴム層用ゴムシート表面と接触する面積割合などは、前記に対応している。
【０１１０】
なお、熱可塑性樹脂シート（又は布帛）は、円筒状の成形ドラムの周方向に対して、平行（又はほぼ平行）に巻き付けてもよく、斜め方向に巻き付けてもよい。
【０１１１】
巻付工程において、心線は、所定の間隔で螺旋状に巻き付け（スピニングし）てもよい。
【０１１２】
なお、補強層を設ける場合、巻付工程では、巻き付けた圧縮ゴム層シートの上に補強層を形成するためのシート（補強層用シート、例えば、補強布など）を巻き付け、未加硫のベルトスリーブを作製する。
【０１１３】
加硫成形工程は、通常、加熱又は加温下で行ってもよく、加熱温度は、例えば、１２０〜２２０℃、好ましくは１３０〜２００℃、さらに好ましくは１５０〜１８０℃程度であってもよい。
【０１１４】
なお、このような加硫成形工程では、加硫成形とともに、通常、熱可塑性樹脂シートが溶融又は融解し、フィルム状の（又は平滑な）スキン層が形成される。また、加硫成形工程では、加硫成形とともに、熱可塑性樹脂シート（特に、熱可塑性樹脂繊維で形成された布帛）が溶融又は融解しつつ、発生（又は内在）するガスが脱気される。そのため、ベルト背面側に凹凸又は溝のないベルトが得られる。
【０１１５】
このようにしてベルトスリーブ（特に、リブ部を有するベルトスリーブ）が得られ、その後加硫スリーブを所定幅に輪切りして切断することにより、個々のベルト（Ｖリブドベルトなど）に仕上げることができる。
【実施例】
【０１１６】
以下に、実施例に基づいて本発明をより詳細に説明するが、本発明はこれらの実施例によって限定されるものではない。以下の例において、各物性における測定方法又は評価方法、実施例に用いた原料を以下に示す。
【０１１７】
（１）ベルト背面の外観およびスキン層の厚み
作製したＶリブドベルトをベルト幅方向に切断し、その断面をマイクロスコープによって撮影して、背面（伸張ゴム層側表面）の外観を観察した。なお、実施例では、フィルム状のスキン層を形成しているものについては、その厚み（平均厚み）を観察した。
【０１１８】
（２）耐熱耐久性
耐熱耐久性の試験に用いた走行試験機は、駆動プーリ（直径１２０ｍｍ）、アイドラープーリ(直径８５ｍｍ）、従動プーリ（直径１２０ｍｍ）、テンションプーリ（直径４５ｍｍ）を配置して構成される。そして、テンションプーリへの巻き付け角度が９０°、アイドラープーリへのベルト背面での巻き付け角度が１２０°になるように各プーリにＶリブドベルトを懸架し、雰囲気温度１２０℃、駆動プーリの回転数４９００ｒｐｍの条件でＶリブドベルトを走行させた。このとき、ベルト張力４０ｋｇｆ／リブとなるように駆動プーリに荷重を付与し、従動プーリに負荷８．８ｋＷを与えた。そして、このようにＶリブドベルトを、４００時間を打ち切りとして走行させ、心線に達する亀裂が６個発生するまでの時間を測定した。
【０１１９】
（３）原料
ＥＰＤＭポリマー：デュポン・ダウエラスマージャパン（株）製「ＩＰ３６４０」、ムーニー粘度４０（１００℃）
カーボンＨＡＦ：東海カーボン（株）製「シースト３」
老化防止剤：精工化学（株）製「ノンフレックスＯＤ３」
ナイロンミルドファイバー：ナイロン６６、繊維長約０．５ｍｍ
有機過酸化物：化薬アクゾ（株）製「パーカドックス１４ＲＰ」
エーテルエステル系可塑剤：（株）アデカ製「ＲＳ−７００」、ＳＰ値８．５、粘度３０ｃｐｓ（２０℃）
固体潤滑剤：人造黒鉛粉「ＡＴＮｏ．２０」、平均粒径８μｍ
ＬＤＰＥ繊維：低密度ポリエチレン繊維、出光ユニテック（株）製「ストラテックＬＬ」、融点約１１０℃
ＴＰＯ繊維：オレフィンエラストマー繊維、出光ユニテック（株）製「ストラフレックス」、融点約１００℃
ＰＰ／ＬＤＰＥ繊維：芯部がポリプロピレンで形成され、鞘部が低密度ポリエチレンで形成された芯鞘複合繊維、融点約１６５℃
心線：１，０００デニールのＰＥＴ繊維を２×３の撚り構成で、上撚り係数３．０、下撚り係数３．０で緒撚りしたトータルデニール６，０００のコードを接着処理した繊維。
【０１２０】
実施例１〜３及び比較例１
（伸張ゴム層を形成するためのゴムシート）
表１に示すゴム組成物をバンバリーミキサーで混練し、カレンダーロールによって圧延することによって、伸張ゴム層を形成するためのゴムシート（伸張ゴム層用ゴムシート）を０．８ｍｍの厚みで作製した。
【０１２１】
【表１】
2014095452.tif 000003
【０１２２】
（圧縮ゴム層を形成するためのゴムシート）
表２に示すゴム組成物をバンバリーミキサーで混練し、カレンダーロールによって圧延することによって、圧縮ゴム層を形成するためのゴムシート（圧縮ゴム層用ゴムシート）を２．５ｍｍの厚みで作製した。
【０１２３】
【表２】
2014095452.tif 000004
【０１２４】
（補強布）
綿帆布（綿糸２０ｓ／２、経糸７０本／５ｃｍ、緯糸７０本／５ｃｍの平織）にゴム糊を付着し、ミシンジョイントして筒状にしたものを１プライ使用した。
【０１２５】
（ベルトの製造）
図２に示すように、エアー供給口２３及び天板２２ａを備えた金型（円筒ドラム又は内型）１４のブラダー１５の外周に、伸張ゴム層用ゴムシート１６ａの表面に、表３に示す不織布１６ｄを積層した積層シートを、不織布１６ｄがブラダー１５の外周に接するように巻き付けた。
【０１２６】
なお、不織布１６ｄは、実施例１、２および比較例１においては、不織布１６ｄを、ゴムシート１６ａの幅方向［心線のスパイラル方向と直行する方向（面長方向）］に沿って、ゴムシート１６ａ表面の一端から他端に至るまで幅１５０ｍｍ（ゴムシート１６ａ又はベルトの長さの１４％）で帯状に積層し、実施例３においては不織布１６ｄをゴムシート１６ａの表面側全体に積層した。また、比較例１においては、不織布を用いることなく、ゴムシート１６ａをそのままブラダー１５に接するように巻き付けた。
【０１２７】
さらに、ゴムシート１６ａの外周面に心線３をスパイラル状（心線の平均間隔０．５ｍｍ）に巻き付けた後、また、この心線３の上に圧縮ゴム層を形成するためのゴムシート１６ｂを巻き付けた。さらに、このゴムシート１６ｂの外周面に予めミシンジョイントした補強布１６ｃを被せるように巻き付けてベルトスリーブ１７を装着した。
【０１２８】
【表３】
2014095452.tif 000005
【０１２９】
さらに、図３に示すように、ベルトスリーブ１７を巻き付けた前記金型１４を加硫型１８内にセットし、加熱・冷却媒体導入口３６，３７を備えた加熱・冷却ジャケット３５で加熱しながら、図４に示すようにブラダー１５を膨張させ、ベルトスリーブ１７を加硫型１８の内周面に押し付けて加圧することによって加硫した。加硫の条件は１６０℃、１ＭＰａ、２０分間に設定した。このとき、加硫型１８の成形用凹凸部４１がベルトスリーブ１７に外周から食い込むことによって、ベルトスリーブ１７の外周に溝２６が成形された。  次に、加硫型１８から金型１４を抜き出し、加硫型１８内に残る加硫ベルトスリーブを加熱・冷却ジャケット３５で冷却した後、加硫ベルトスリーブを加硫型１８から取り出した。そして、この加硫ベルトスリーブをカッターにより輪切りするように切断することによって、Ｖリブドベルトを得た。
【０１３０】
実施例１〜３で得られたＶリブドベルトは、図１で示される構造を有していた。すなわち、得られたＶリブドベルトの断面をマイクロスコープにて撮影したところ、図１および図５（図１の部分拡大図）に示すように、心線３が短繊維を含有する伸張ゴム層５に埋設され［又は短繊維を含有する伸張ゴム層５が心線３の間に侵入し、すなわち、心線３の中心間を結ぶセンターラインＬを超えて圧縮ゴム層６側に向かって侵入し（例えば、実施例１では心線径を１００％としたとき伸張ゴム層に対して心線が平均６４％侵入し）］、背面においては不織布を構成する低融点繊維が加硫温度で完全に融解してソリッドで平滑な（又は平坦で段差のない）フィルム状のスキン層９が形成されていた。
【０１３１】
一方、比較例１で得られたＶリブドベルトは、その断面をマイクロスコープにて撮影したところ、図６（図５に対応する部分拡大図）に示すように、伸張ゴム層５は、心線３に接触する程度であり、心線３の間に侵入していなかった。しかも、伸張ゴム層５の一部（心線３の間が開いている箇所）が、心線３の間隔を狭めるように押し広げる形態で圧縮ゴム層６に大きく侵入し、ベルト背面（伸張ゴム層５の表面）には、ベルト長手方向に沿って筋状の落ち込んだ溝Ａが形成されていた。しかも、心線３の移動が生じて心線３の間隔が狭くなる箇所が存在し、心線３の並びにも乱れが発生し、さらに、リブ部７の外形がやや湾曲しており、金型面が正確に再現されていなかった。
【０１３２】
（ベルトの評価）
作製したＶリブドベルトの表面外観、スキン層厚み、耐熱耐久性の評価を表４に示す。
【０１３３】
【表４】
2014095452.tif 000006
【産業上の利用可能性】
【０１３４】
本発明の摩擦伝動ベルトは、各種の伝動ベルト（特に金型成形レスベルト）に利用でき、例えば、Ｖリブドベルト、Ｖベルト、ローエッジＶベルト、平ベルトなどの摩擦伝動ベルトに利用でき、特に、研磨による生産工程が煩雑であるＶリブドベルトなどに有用である。
【符号の説明】
【０１３５】
１…Ｖリブドベルト
２…スキン層
３…心線
４…短繊維
５…伸張層
６…圧縮ゴム層
７…リブ部
８…補強布
Ｌ…心線３の中心間を結ぶライン
Ａ…溝
【図１】
2014095452.tif 000007
【図２】
2014095452.tif 000008
【図３】
2014095452.tif 000009
【図４】
2014095452.tif 000010
【図５】
2014095452.tif 000011
【図６】
2014095452.tif 000012